СОХРАНЯЮЩЕЕ СОСТОЯНИЕ ПОЛЯРИЗАЦИИ ОПТИЧЕСКОЕ ВОЛОКНО МАЛОГО ДИАМЕТРА
PRESERVING CONDITION OF POLARIZATION OF OPTICAL SMALL DIAMETER FIBER

Область техники
Настоящее изобретение относится к области специальных оптических волокон, в частности относится к сохраняющему состояние поляризации оптическому волокну малого диаметра.
Уровень техники
PMF (Polarization Maintaining Optical Fiber - сохраняющее состояние поляризации оптическое волокно) - это вид особого оптического волокна, которое при осуществлении одномодовой передачи света также сохраняет состояние линейной поляризации. Так как волокна PMF обладает свойством двойного лучепреломления при деформации, они способны во время передачи линейно поляризованного света прекрасно сохранять состояние поляризации. Способность волокон PMF сохранять линейную поляризацию представляет практическую ценность во многих, связанных с поляризацией, областях (например, многомерные последовательные мультиплексные каналы связи, технологии волоконно-оптических гироскопов, технологии трансформации электрического тока, волоконно-оптические гидрофоны и поляризационные датчики).
При использовании волокон PMF в волоконно-оптических гироскопах они наматываются в кольцо (контур). Контур из оптоволокна - это ключевая часть волоконно-оптического гироскопа, свойства контура непосредственно определяют работу волоконно-оптического гироскопа, а длина оптических волокон контура определяет точность гироскопа, собственные свойства оптического волокна играют ключевую роль в адаптивности контура к среде, тем самым определяя способность волоконно-оптического гироскопа адаптироваться к среде. Среда и процесс эксплуатации волоконно-оптических гироскопов, изготовленных с использованием PMF, отличается от применения обычных оптических волокон, и особое внимание в волоконно-оптических гироскопах, изготовленных с использованием PMF, уделяется механическому напряжению и оптической поляризации оптического волокна, а также показателю адаптивности к окружающей среде (главным образом включает перекрестные помехи при комнатной температуре, перекрестные помехи при любой температуре, потери при комнатной температуре, изменение дополнительных потерь при любой температуре, диаметр модового поля, длина такта, фильтр растяжения, диаметр оболочки, диаметр покрытия и пр.).
Основными типами PMF волокон являются геометрические сохраняющие поляризацию оптические волокна двойного лучепреломления и сохраняющие поляризацию оптические волокна двойного лучепреломления при деформации. Геометрические сохраняющие поляризацию оптические волокна двойного лучепреломления главным образом представляют собой PMF волокна с овальной сердцевиной; при использовании геометрических сохраняющих поляризацию оптических волокон двойного лучепреломления, благодаря геометрической ассиметричности сердцевины, осуществляется эффект двойного преломления, позволяющий управлять состоянием линейной поляризации света. Сохраняющие поляризацию оптические волокна двойного лучепреломления при деформации главным образом включают сохраняющие поляризацию оптические волокна типа "бабочка", с овальной оболочкой и типа "панда". При использовании сохраняющих поляризацию оптических волокон двойного лучепреломления через зону напряжения в оболочке оптического волокна, образованную материалом, коэффициент расширения которого значительно отличается от материала оболочки, посредством напряжения происходит сжатие модового поля передаваемого сердцевиной волокна света и достигается эффект двойного лучепреломления, позволяющий сохранить линейную поляризацию света.
После успешного выпуска сохраняющих поляризацию оптических волокон типа "панда" в результате ориентирования на спрос в технологии волоконно-оптических гироскопов значения диаметра оболочки / диаметра покрытия оптических волокон этого типа менялись следующим образом: 200/400 мкм, 125/245 мкм, 80/165 мкм. Когда диаметр оболочки оптических волокон типа "панда" составил 80 мкм, диаметр покрытия смогли уменьшить приблизительно до 165 мкм; по сравнению со стандартными оптическими волокнами 125/245 мкм диаметр покрытия (165 мкм) оптических волокон типа "панда" стандарта 80/165 мкм был уменьшен более чем на 30%, а объем - более чем на 50%.
Другими словами, сохраняющие поляризацию оптические волокна типа "панда" стандарта 80/165 мкм используются для колец волоконно-оптических гироскопов достаточно малого размера, что обеспечивает ряд преимуществ, наиболее значительным из которых является улучшение температурных характеристик колец из оптоволокна. Однако с развитием технологий волоконно-оптических гироскопов, а также в соответствии с требованиями развития применения технологий трансформации электрического тока умных электросетей от колец из оптоволокна требуются еще более лучшие температурные характеристики и еще меньший размер.
В ответ на новые потребности необходимо разработать сохраняющие поляризацию оптические волокна меньшего размера. Традиционный способ уменьшения размера оптических волокон состоит в простом снижении диаметра оптического волокна. Однако ввиду того, что диаметр оптического волокна уменьшается и слой покрытия становится тоньше, это приводит к проблеме снижения способности оптических волокон подавлять внешние помехи, поэтому традиционный способ уменьшения размера оптических волокон трудно применим для волоконно-оптических гироскопов, к точности которых предъявляются высокие требования.
Таким образом, создание таких сохраняющих поляризацию оптических волокон, которые бы обладали хорошей свариваемостью и со стандартными оптическими волокнами, и с сохраняющими поляризацию оптическими волокнами, обладали меньшим объемом и диаметром, а также отличными геометрическими и оптическими характеристиками, является актуальной проблемой технологий улучшения волоконно-оптических гироскопов, трансформаторов и других прикладных технологий.
Общеизвестно, что если на одном из участков волокон в контура наблюдаются изменяющиеся по времени температурные отклонения, и когда два пучка света в разное время в противоположных направлениях проходят через это оптическое волокно, в результате температурных отклонений они могут подвергнуться различным фазовым сдвигам, а эти фазовые сдвиги являются невзаимными фазовыми сдвигами, вызванными температурой среды (то есть происходит эффект Шупэ). Последствием эффекта Шупэ являются погрешности в измерениях гироскопов, которые называются погрешностями Шупэ.
Коэффициент колебания температуры на каждом отрезке оптического волокна обычно вызывается температурным градиентом на внутренней и внешней стороне контура, обусловленным температурой среды, характеризуя чувствительность скорости температуры погрешности Шупэ чувствительностью температурного градиента. Вызванные изменениями температуры среды отклонения волоконно-оптического гироскопа (погрешности Шупэ)трудно отличить от сдвигов Саньяка, вызванных вращением, поэтому необходимо принять меры по сдерживанию температурных дрейфовволоконно-оптических гироскопов.
В настоящее время способами сдерживания температурных дрейфов волоконно-оптических гироскопов обычно являются: симметричная обмотка оптоволоконного контура (4 или 8 электродов и т.п.), что создает обратную последовательность слоев двух смежных пар симметричных оптических волокон для компенсации радиального градиента температурного поля. Данный способ позволяет чрезвычайно эффективно подавить эффект Шупэ на волоконно-оптических гироскопах, однако он ограничивается технологическим оборудованием, и в состоянии обмотки контура по-прежнему существуют недостатки, а во время применения данного способа на высокоточных волоконно-оптических гироскопах нельзя не принимать во внимание остаточный температурный дрейф.
Малый диаметр сохраняющего поляризацию оптического волокна позволяет сдерживать температурный дрейф волоконно-оптического гироскопа, под сохраняющими поляризацию оптическими волокнами малого диаметра понимают волокна с диаметром оболочки не более 80 мкм и диаметром покрытия от 90 до 140 мкм. По сравнению с оптическим волокном стандарта 80/165 нм (диаметр оболочки / диаметр покрытия) сохраняющее поляризацию оптическое волокно малого диаметра обладает лучшим сопротивлением изгибу; с помощью оптических волокон той же длины можно намотать контур меньшего диаметра, что снизит в конструкции гироскопа количество слоев оптических волокон, уменьшит разницу в температуре внутренней и внешней стороны контура, позволит эффективно сдерживать погрешность Шупэ в волоконно-оптическом гироскопе и повышать его общие температурные свойства. В то же время прииспользовании сохраняющего поляризацию оптического волокна малого диаметра для волоконно-оптического гироскопа определенного размера позволяет наматывать контур большей длины, значительно повышая предельную точность гироскопа определенного размера и удовлетворяя потребности миниатюризации волоконно-оптических гироскопов высокой точности.
Таким образом, по мере непрерывного уменьшения геометрических размеров оптических волокон по-прежнему большой проблемой в процессе разработки и изготовления оптических волокон остается то, как при снижении диаметра оболочки и диаметра покрытия обеспечить отличные характеристики сохраняющего поляризацию оптического волокна.
Раскрытие сущности изобретения Для преодоления недостатков существующих технологий целью настоящего изобретения является предоставление сохраняющего состояние поляризации оптического волокна малого диаметра, не только обладающего отличными характеристиками устойчивости к затуханию и переходному затуханию, но и прекрасной стабильностью работы в течение долгого времени, что позволяет обеспечивать лучшие оптоволоконные контуры для производства высокоточных волоконно-оптических гироскопов, закладывая базу для их развития в направлении миниатюризации и повышения точности.
Для достижения описанной выше цели настоящее изобретение обеспечивает: сохраняющее поляризацию оптическое волокно малого диаметра, включающее кварцевое оптическое волокно, находящиеся вокруг внешней оболочки кварцевого оптического волокна слой внутреннего покрытия и слой внешнего покрытия, во внутренней оболочке - сердцевина и кварцевая оболочка, кварцевая оболочка располагается вокруг сердцевины оптического волокна; между сердцевиной оптического волокна и кварцевой оболочкой находятся 2 зоны напряжения, 2 зоны напряжения расположены симметрично относительно центра сердцевины; между вышеупомянутым слоем внутреннего покрытия и слоем внешнего покрытия находится слой буферного покрытия, а по периферии каждой зоны напряжения находится защитный буферный слой, коаксиально расположенный по отношению к зонам напряжения.
сердц
буфер
кварц
напряж
периф напряж
центр напряж
Коэффициент преломления вышеупомянутой сердцевины оптического волокна обозначается n, коэффициент преломления вышеупомянутого буферного слоя обозначается n, коэффициент преломления вышеупомянутой кварцевой оболочки обозначается n; коэффициент преломления вышеупомянутых зон напряжения обозначается n, коэффициент преломления периферии зон напряжения обозначается n, а коэффициент преломления центра зон напряжения обозначается n.
сердц
сердц
кварц
буфер
буфер
кварц
периф напряж
периф напряж
кварц
центр напряж
центр напряж
кварц
Относительная разница Δn коэффициентов преломления n и n составляет 0,5-1,3%, относительная разница Δn коэффициентов преломления n и n составляет -0,1…-0,4%; относительная разница Δn коэффициентов преломления n и n составляет -0,1…-0,4%, а относительная разница Δn коэффициентов преломления n и n составляет -1.2…-0.8%).
При рабочей длине волны вышеупомянутого сохраняющего поляризацию оптического волокна малого диаметра равной 1310 нм, затухание снижается до менее 0,5 дБ/км, переходное затухание достигает -35 дБ/км; при рабочей длине волны равной 1550 нм, затухание снижается до менее 0,4 дБ/км, а переходное затухание достигает -30 дБ/км.
сердц
буфер
кварц
напряж
сердц
кварц
буфер
напряж
напряж
кварц
На основе описанного выше технического решения диаметр вышеупомянутой сердцевины оптического волокна обозначается d, диаметр вышеупомянутого буферного слоя обозначается d, диаметр вышеупомянутого кварцевого волокна обозначается d, диаметр вышеупомянутых зон напряжения обозначается d; отношение d к d составляет 0,05-0,08, отношение d к d составляет 1,0-1,2, отношение d к d составляет 0,2-0,4.
внутр
буфер покр
внеш
внутр
внеш
бyфep покр
внеш
На основе описанного выше технического решения диаметр вышеупомянутого слоя внутреннего покрытия обозначается d, диаметр вышеупомянутого слоя буферного покрытия обозначается d, диаметр вышеупомянутого слоя внешнего покрытия обозначается d; отношение между d и d составляет 0,65-0,85, отношение между d и d составляет 0,75-0,9.
кварц
внеш
На основе описанного выше технического решения диаметр d вышеупомянутого кварцевого оптического волокна составляет 50 мкм или 80 мкм, а вышеупомянутый d составляет 90-140 мкм.
На основе описанного выше технического решения модуль Юнга вышеупомянутого слоя внутреннего покрытия составляет 0,05-20 МПа, модуль Юнга вышеупомянутого слоя внешнего покрытия составляет 0,5-1,5 ГПа, модуль Юнга вышеупомянутого слоя буферного покрытия составляет 0,1-600 МПа, при этом значение модуля Юнга слоя буферного покрытия должно быть между значениями модуля Юнга слоя внутреннего покрытия и слоя внешнего покрытия.
На основе описанного выше технического решения при производстве вышеупомянутого слоя внутреннего покрытия, слоя буферного покрытия и слоя внешнего покрытия вышеупомянутый слой внутреннего покрытия производится нанесением покрытия через одинарную головку, и после его отверждения УФ-излучением через двойную головку одновременно наносится слой буферного покрытия и слой внешнего покрытия, после чего слой буферного покрытия и слой внешнего покрытия одновременно подвергаются отверждению УФ-излучением.
прелом
кварц
прелом
кварц
прелом
сердц
прелом
буфер
прелом
периф напряж
прелом
центр напряж
На основе описанного выше технического решения разница вышеупомянутого относительного коэффициента преломления рассчитывается по следующей формуле: Δ=(т-n)/(n+n)⋅100%, где Δ является разницей относительного коэффициента преломления. При расчете разницы относительного коэффициента преломления сердцевины и кварцевой оболочки в приведенной выше формуле n является n; при расчете разницы относительного коэффициента преломления буферного слоя и кварцевой оболочки в приведенной выше формуле n является n; при расчете разницы относительного коэффициента преломления периферии зоны напряжения и кварцевой оболочки в приведенной выше формуле n является n; при расчете разницы относительного коэффициента преломления центра зоны напряжения и кварцевой оболочки в приведенной выше формуле n является n.
На основе описанного выше технического решения вышеупомянутая сердцевина производится методом легирования германием, вышеупомянутый буферный слой производится методом поверхностного легирования бором, а вышеупомянутые зоны напряжения производятся методом глубокого легирования бором.
По сравнению с существующим уровнем техники настоящее изобретение имеет следующие преимущества:
(1) В настоящем изобретении разработана новая конструкция волновода, сохраняющего поляризацию оптического волокна, по периферии зон напряжения находится буферный слой, зоны напряжения имеют конструкцию волновода с плавным параболическим профилем, сердцевина - планарный волновод параболического профиля. Таким образом, настоящее изобретение позволяет в условиях уменьшения диаметра оболочки оптического волокна решить проблему увеличения затухания, вызванного увеличением пропорциональной части, которую занимают зоны напряжения в области кварцевой оболочки.
Кроме того, в настоящем изобретении между стандартным слоем внутреннего покрытия и слоем внешнего покрытия предусмотрен очень тонкий слой буферного покрытия, что позволяет эффективно решить проблему трудности обеспечения достаточного контроля переходного затухания, вызванного утончением покрытия.
Обобщая вышесказанное, настоящее изобретение посредством двойной буферной конструкции, включающей буферный слой и слой буферного покрытия, обеспечивает основу для дальнейшего уменьшения диаметра сохраняющего поляризацию оптического волокна. Сохраняющее состояние поляризации оптическое волокно с двойной буферной конструкцией согласно настоящему изобретению обладает не только прекрасной способностью стабилизации затухания и переходного затухания, но и способностью стабилизации долгосрочной работы, а также способно обеспечить лучшие оптоволоконные контуры для разработок высокоточных волоконно-оптических гироскопов, закладывая базу для их развития в направлении миниатюризации и повышения точности.
(2) В настоящем изобретении хорошо реализованы слой внутреннего покрытия, слой буферного покрытия и слой внешнего покрытия (образующие составной слой покрытия по принципу бутерброда), в нем разработана совершенно новая технология покрытия "сухое - по мокрому - по мокрому", при которой внутреннее покрытие наносится через одинарную головку, а буферное и внешнее покрытия наносятся одновременно с помощью двойной головки. Поэтому в условиях конструкции с трехслойным покрытием по-прежнему можно достичь хороших результатов отверждения оптического волокна с помощью технологии затвердевания двух слоев покрытия. Это обеспечивает осуществимое техническое решение для разработки сохраняющих поляризацию оптических волокон, обладающих хорошими свойствами устойчивости к затуханию и переходному затуханию.
Краткое описание чертежей
Фигура 1 представляет собой схематическое изображение торцевой части кварцевой оболочки сохраняющего поляризацию оптического волокна малого диаметра по примеру осуществления настоящего изобретения.
Фигура 2 представляет собой схематическое изображение торцевой части слоя покрытия сохраняющего поляризацию оптического волокна малого диаметра по примеру осуществления настоящего изобретения.
Фигура 3 представляет собой схематическое изображение волновода с зонами напряжения сохраняющего поляризацию оптического волокна малого диаметра по примеру осуществления настоящего изобретения.
Фигура 4 представляет собой график кривой стабильности затухания оптического волокна в условиях долговременного старения сохраняющего поляризацию оптического волокна малого диаметра по примеру осуществления настоящего изобретения.
Фигура 5 представляет собой график кривой стабильности переходного затухания оптического волокна в условиях долговременного старения сохраняющего поляризацию оптического волокна малого диаметра по примеру осуществления настоящего изобретения.
На фигурах: 1 - сердцевина, 2 - кварцевая оболочка, 3 - буферный слой, 4 - зоны напряжения, 5 - кварцевое оптическое волокно, 6 - слой внутреннего покрытия, 7 - слой буферного покрытия, 8 - слой внешнего покрытия.
Осуществление изобретения Далее следует более подробное описание настоящего изобретения, сопровождающееся изображениями и вариантами осуществления.
Как показано на Фиг. 1 и Фиг. 2, сохраняющее поляризацию оптическое волокно малого диаметра по варианту осуществления настоящего изобретения включает кварцевое оптическое волокно 5, во внутренней оболочке которого имеется сердцевина 1 и кварцевая оболочка 2, при этом кварцевая оболочка 2 располагается вокруг сердцевины 1. Между сердцевиной 1 и кварцевой оболочкой находятся две зоны напряжения 4, расположенные симметрично относительно центра сердцевины 1, а по периферии каждой зоны напряжения 4 находится один буферный слой 3, коаксиально расположенный по отношению к зоне напряжения 4. Вокруг внешней оболочки кварцевого оптического волокна 5 находится слой внутреннего покрытия 6 и слой внешнего покрытия 8, между которыми находится слой буферного покрытия 7.
сердц
буфер
кварц
напряж
периф напряж
центр напряж
Коэффициент преломления сердцевины 1 обозначается n, коэффициент преломления буферного слоя 3 обозначается n, коэффициент преломления кварцевой оболочки 2 обозначается n; коэффициент преломления зон напряжения 4 обозначается n, коэффициент преломления периферии зон напряжения 4 обозначается n, а коэффициент преломления центра зон напряжения 4 обозначается n.
прелом
кварц
прелом
кварц
прелом
сердц
прелом
буфер
прелом
периф напряж
прелом
центр напряж
Разница относительного коэффициента преломления сохраняющего поляризацию оптического волокна малого диаметра по варианту осуществления настоящего изобретения рассчитывается по следующей формуле: Δ=(n-n)/(n+n)⋅100%, где Δ является разницей относительного коэффициента преломления. При расчете разницы относительного коэффициента преломления сердцевины 1 и кварцевой оболочки 2, в приведенной выше формуле n является n; при расчете разницы относительного коэффициента преломления буферного слоя 3 и кварцевой оболочки 2 в приведенной выше формуле n является n; при расчете разницы относительного коэффициента преломления периферии зоны напряжения 4 и кварцевой оболочки 2 в приведенной выше формуле n является n; при расчете разницы относительного коэффициента преломления центра зоны напряжения 4 и кварцевой оболочки 2, в приведенной выше формуле n является n.
сердц
сердц
кварц
буфер
буфер
кварц
периф напряж
периф напряж
кварц
Как показано на Фиг. 3, волновод сердцевины 1 имеет ступенчатый профиль, сердцевина 1 производится методом легирования германием, а разница Δn относительного коэффициента преломления n и n составляет 0,5-1,3%. Буферный слой 3 производится методом поверхностного легирования бором, а разница Δn относительного коэффициента преломления n и n составляет -0,1…-0,4%. Зоны напряжения 4 производятся методом глубокого легирования бором, а разница Δn относительного коэффициента преломления n и n составляет -1,2…-0,8%.
сердц
буфер
кварц
напряж
сердц
кварц
буфер
напряж
напряж
кварц
Диаметр вышеупомянутой сердцевины 1 обозначается d, диаметр буферного слоя 3 обозначается d, диаметр кварцевого волокна 5 обозначается d, диаметр зон напряжения 4 обозначается d; отношение d к d составляет 0,05-0,08, отношение d к d составляет 1,0-1,2, отношение d к d составляет 0,2-0,4.
кварц
внутр
буфер покр
внеш
внутр
внеш
буфер покр
внеш
Диаметр d кварцевого оптического волокна 5 по варианту осуществления настоящего изобретения составляет 50 мкм или 80 мкм, диаметр слоя внутреннего покрытия 6 обозначается d, диаметр слоя буферного покрытия 7 обозначается d, диаметр слоя внешнего покрытия 8 d составляет 90-140 мкм. Отношение d к d составляет 0,65-0,85, отношение d к d составляет 0,75-0,9.
Модуль Юнга слоя буферного покрытия 7 находится между значениями модуля Юнга слоя внутреннего покрытия 6 и слоя внешнего покрытия 8; модуль Юнга слоя внутреннего покрытия 6 составляет 0,05-20 МПа, модуль Юнга слоя внешнего покрытия 8 составляет 0,5-1,5 ГПа, модуль Юнга слоя буферного покрытия 7 составляет 0,1-600 МПа.
При производстве слоя внутреннего покрытия 6, слоя буферного покрытия 7 и слоя внешнего покрытия 8 применяется технология отверждения под действие мультрафиолетового излучения, которая состоит в следующем: внутреннее покрытие 6 наносится через одинарную головку и проходит УФ-отверждение, после чего происходит одновременное нанесение слоя буферного покрытия 7 и слоя внешнего покрытия 8 через двойную головку, затем слой буферного покрытия 7 и слой внешнего покрытия 8 проходит УФ-отверждение, то есть осуществляется особое отверждение методом "сухое - по мокрому - по мокрому".
При рабочей длине волны сохраняющего поляризацию оптического волокна малого диаметра по варианту осуществления настоящего изобретения равной 1310 нм, затухание снижается до менее 0,5 дБ/км, а переходное затухание достигает - 35 дБ/км; при рабочей длине волны равной 1550 нм, затухание снижается до менее 0,4 дБ/км, а переходное затухание достигает - 30 дБ/км.
Принцип работы сохраняющего поляризацию оптического волокна малого диаметра по варианту осуществления настоящего изобретения состоит в следующем:
сердц
сердц
При достаточно высоком значении Δn можно удерживать значение диаметра модового поля несколько ниже, а при достаточно мощной способности сопротивления изгибу сохраняющего поляризацию оптического волокна и достаточно низком значении Δn затухание сохраняющего поляризацию оптического волокна будет несколько лучше, в то же время увеличится диаметр модового поля и снизится способность сопротивления изгибу сохраняющего поляризацию оптического волокна.
буфер
сердц
центр напряж
сердц
центр напряж
буфер
сердц
При согласованных значениях n, n и n, когда значение n и n являются достаточно высокими, значение n может увеличиваться, в этом случае сохраняющему поляризацию оптическому волокну необходима лишь низкая буферная способность; при достаточно высоком или достаточно низком значении n и достаточно низком минимальном значении n4, значение n3 может уменьшаться, в этом случае для сохраняющего поляризацию оптического волокна обеспечивается достаточно большая буферная способность.
периф напряж
центр напряж
Значения Δn и Δn могут удерживаться в пределах диапазона преломления, благодаря чему реализуется контроль свойств затухания и длины такта в условиях сохраняющего поляризацию оптического волокна с малым диаметром.
Предусмотренные настоящим изобретением отношения диаметров позволяют обеспечить контроль диаметра модового поля, предельной длины волны, а также перекрестных помех, длины такта и других характеристик сохраняющего поляризацию оптического волокна.
Ниже приводится конкретное описание сохраняющего поляризацию оптического волокна малого диаметра по настоящему изобретению посредством 2 вариантов осуществления.
кварц
Вариант осуществления 1: когда диаметр d кварцевого оптического волокна 5 составляет 80 мкм 4 типа сохраняющих поляризацию оптических волокон: оптическое волокно 1, оптическое волокно 2, оптическое волокно 3 и оптическое волокно 4, конкретные параметры которых приведены в Таблице 1.
кварц
Вариант осуществления 2: когда диаметр d кварцевого оптического волокна 5 составляет 50 мкм, 4 типа сохраняющих поляризацию оптических волокон: оптическое волокно 5, оптическое волокно 6, оптическое волокно 7 и оптическое волокно 8, конкретные параметры которых приведены в Таблице 2.
Оптические волокна, полученные согласно вариантам осуществления 1 и 2 настоящего изобретения, были подвержены испытанию долговременного старения при температуре 85 градусов и влажности 85%. Через приблизительно 1 месяц многократных испытаний множества образцов и в результате анализа большого объема данных был сделан вывод о рабочих характеристиках стабилизации затухания и перекрестных помех оптического волокна в условиях работы в течение 5 лет. Как показано на Фиг. 4, в условиях температуры 85 градусов и влажности 85% в течение 5 лет прирост коэффициента затухания не превышает 1,6% от собственного добавочного затухания. Для выпущенного заводом сохраняющего поляризацию оптического волокна с добавочной потерей менее 0,05 дБ прирост коэффициента затухания сохраняющего поляризацию оптического волокна в течение 5 лет составит примерно 0,0008 дБ. Как показано на Фиг. 5, после 5 лет в условиях температуры 85 градусов и влажности 85% по сравнению с показателями в аналогичных условиях внешнего напряжения до выпуска с завода двойное преломление оптических волокон снижается примерно на 2,6% и остается стабильным.
Настоящее изобретение не ограничивается приведенными выше вариантами осуществления, и если технический персонал данной технологической области может, не отрываясь от принципов настоящего изобретения, осуществить некоторые корректировки и усовершенствования, то эти корректировки и усовершенствования также считаются входящими в диапазон защиты настоящего изобретения. В раскрытии изобретения подробно не описываются хорошо известные квалифицированным техническим специалистам данной области существующие технологии.